(57)【要約】【課題】本発明は、粘土またはけい砂の精製残査を原料とする、光沢感があり優れた機械的性質を有する結晶化物を提供する。【解決手段】本発明の結晶化物の製造方法は、以下の工程を含む。粘土またはけい砂の精製残査と組成調整物を混合し、これを溶融する工程。溶融物を冷却し、冷却物を粉砕する工程。粉砕物単独のもの、または粉砕物に着色材、充填材、気孔形成材を混合したものを、集積またはプレス成形する工程。集積体または成形体を熱処理して、結晶化物とする工程。ここで、精製残査は、ＳｉＯ２　を６０〜８５質量％、Ａｌ２　Ｏ３　を１０〜３０質量％含むことが好ましい。結晶化物は、５〜３５質量％の組成調整物を含むことが好ましい。組成調整物は、アルカリ金属、アルカリ土類金属、またはホウ素を成分として含むことが好ましい。【選択図】　　　　なし【特許請求の範囲】
【請求項１】
粘土またはけい砂の精製残査を原料とする結晶化物。
【請求項２】
請求項１の精製残査は、ＳｉＯ２　を６０〜８５質量％、Ａｌ２　Ｏ３　を１０〜３０質量％含む。
【請求項３】
請求項１の結晶化物は、５〜３５質量％の組成調整物を含む。
【請求項４】
請求項３の組成調整物は、アルカリ金属、アルカリ土類金属、またはホウ素を成分として含む。
【請求項５】
請求項３の組成調整物は、アルカリ金属、アルカリ土類金属、またはホウ素を成分として含み、石灰石、ドロマイト、マグネサイト、長石、さば、スポデューメン、またはホウ砂の天然原料、炭酸カルシウム、炭酸マグネシウム、炭酸カリウム、炭酸ナトリウム、炭酸リチウム、または酸化ホウ素の試薬の他、石炭灰、製鉄スラグ、焼却灰、または石材加工屑の廃棄物の、群から選ばれる単独または混合物を含む。
【請求項６】
請求項３の組成調整物は、結晶化物に色や模様を付けるための遷移金属成分を含む。
【請求項７】
請求項１の結晶化物は、充填材または気孔形成材としての粉末を原料の一部とする。
【請求項８】
以下の工程を含む、結晶化物の製造方法。
（イ）粘土またはけい砂の精製残査と組成調整物を混合し、これを溶融する工程（ロ）溶融物を冷却し、冷却物を粉砕する工程
（ハ）粉砕物単独のもの、または粉砕物に着色材、充填材、気孔形成材を混合したものを、集積またはプレス成形する工程
（ニ）集積体または成形体を熱処理して、結晶化物とする工程
【請求項９】
請求項８の精製残査は、ＳｉＯ２　を６０〜８５質量％、Ａｌ２　Ｏ３　を１０〜３０質量％含む。
【請求項１０】
請求項８の結晶化物は、５〜３５質量％の組成調整物を含む。
【請求項１１】
請求項８の組成調整物は、アルカリ金属、アルカリ土類金属、またはホウ素を成分として含む。
【請求項１２】
請求項８の組成調整物は、アルカリ金属、アルカリ土類金属、またはホウ素を成分として含み、石灰石、ドロマイト、マグネサイト、長石、さば、スポデューメン、またはホウ砂の天然原料、炭酸カルシウム、炭酸マグネシウム、炭酸カリウム、炭酸ナトリウム、炭酸リチウム、または酸化ホウ素の試薬の他、石炭灰、製鉄スラグ、焼却灰、または石材加工屑の廃棄物の、群から選ばれる単独または混合物を含む。
【請求項１３】
請求項８の組成調整物は、結晶化物に色や模様を付けるための遷移金属成分を含む。
【発明の詳細な説明】
【０００１】
【発明の属する技術分野】
本発明は、粘土またはけい砂の精製残査を原料とする、光沢感があり優れた機械的性質を有する結晶化物に関する。また、その結晶化物の製造方法に関する。
【０００２】
【従来の技術】
従来、ガラス固化物またはガラス粉末を集積した成形体を熱処理して焼結、結晶化させた結晶化ガラスの製造には、板ガラスなどの製造の場合と同じ原料が使われてきた。これらの原料は、けい砂鉱山から採掘される天然資源を主に物理的な方法で精製して製造されている。
【０００３】
したがって、この精製過程で原料として使用できない廃棄物が発生するが、そのほとんどは有効に利用されることなく埋め戻されている。つまり、採掘、運搬、分離と多くのエネルギーを使って原料がつくられていることになるが、その過程で排出されたキラの処理には、廃棄のためにもう一度、運搬、埋め戻し、とエネルギーを浪費していることになる。
【０００４】
一方、同じ地域のけい砂鉱山の地層にはけい砂よりも粘土を多く含んでいるものが有り、その場合にはそこから粘土を精製し粘土原料を製造している。この過程でもけい砂分や粒子の粗い粘土分を含んだ廃棄物が発生している。これらもキラと呼ばれ、そのほとんどは廃棄されている。
【０００５】
平成５年の愛知県瀬戸窯業技術センターによる調査（「微粒珪砂等の実態調査報告」愛知県瀬戸窯業技術センター，愛知県珪砂鉱業協同組合発行（平成５年９月））では、瀬戸地区でけい砂または粘土原料用として年間５１万トンの採掘があり、そのうちけい砂原料となるのは約１１質量％、粘土原料となるのは約７質量％にすぎず、キラに相当する残り（８０質量％強）は未利用のまま埋め戻されている。
【０００６】
【発明が解決しようとする課題】
粘土またはけい砂原料を製造する過程で発生するキラを含めた、粘土またはけい砂の精製残査に対しては、あまり有効な再利用の方法が開発されていないのが現状である。現在、様々な環境問題に対する対応から、各種工場、事業所でのゼロエミッション化が必要になっていることからも、その有効利用策の開発が求められている。
【０００７】
そのため、粘土またはけい砂の精製残査を原料として、有用な特性を有する物の製造が求められている。
【０００８】
本発明は、このような課題に鑑みてなされたものであり、粘土またはけい砂の精製残査を原料とする、光沢感があり優れた機械的性質を有する結晶化物を提供すると共に、その結晶化物の製造方法を提供することを目的とする。
【０００９】
【課題を解決するための手段】
本発明の結晶化物は、粘土またはけい砂の精製残査を原料とするものである。本発明によれば、光沢があり機械的強度が大きな結晶化物を得ることができる。
【００１０】
ここで、精製残査は、ＳｉＯ２　を６０〜８５質量％、Ａｌ２　Ｏ３　を１０〜３０質量％含むことが好ましい。結晶化物は、５〜３５質量％の組成調整物を含むことが好ましい。組成調整物は、アルカリ金属、アルカリ土類金属、またはホウ素を成分として含むことが好ましい。組成調整物は、アルカリ金属、アルカリ土類金属、またはホウ素を成分として含み、石灰石、ドロマイト、マグネサイト、長石、さば、スポデューメン、またはホウ砂の天然原料、炭酸カルシウム、炭酸マグネシウム、炭酸カリウム、炭酸ナトリウム、炭酸リチウム、または酸化ホウ素の試薬の他、石炭灰、製鉄スラグ、焼却灰、または石材加工屑の廃棄物の、群から選ばれる単独または混合物を含むことが好ましい。組成調整物は、結晶化物に色や模様を付けるための遷移金属成分を含むことが好ましい。結晶化物は、充填材または気孔形成材としての粉末を原料の一部とすることが好ましい。
【００１１】
本発明の結晶化物の製造方法は、以下の工程を含む。粘土またはけい砂の精製残査と組成調整物を混合し、これを溶融する工程。溶融物を冷却し、冷却物を粉砕する工程。粉砕物単独のもの、または粉砕物に着色材、充填材、気孔形成材を混合したものを、集積またはプレス成形する工程。集積体または成形体を熱処理して、結晶化物とする工程。本発明によれば、光沢があり機械的強度が大きな結晶化物を得る方法を提供できる。
【００１２】
ここで、精製残査は、ＳｉＯ２　を６０〜８５質量％、Ａｌ２　Ｏ３　を１０〜３０質量％含むことが好ましい。結晶化物は、５〜３５質量％の組成調整物を含むことが好ましい。組成調整物は、アルカリ金属、アルカリ土類金属、またはホウ素を成分として含むことが好ましい。組成調整物は、アルカリ金属、アルカリ土類金属、またはホウ素を成分として含み、石灰石、ドロマイト、マグネサイト、長石、さば、スポデューメン、またはホウ砂の天然原料、炭酸カルシウム、炭酸マグネシウム、炭酸カリウム、炭酸ナトリウム、炭酸リチウム、または酸化ホウ素の試薬の他、石炭灰、製鉄スラグ、焼却灰、または石材加工屑の廃棄物の、群から選ばれる単独または混合物を含むことが好ましい。組成調整物は、結晶化物に色や模様を付けるための遷移金属成分を含むことが好ましい。
【００１３】
【発明の実施の形態】
以下、結晶化物およびその製造方法にかかる発明の実施の形態について説明する。
【００１４】
まず、結晶化物の製造方法について説明する。結晶化物の製造方法は、以下の工程を含んでいる。
【００１５】
最初は、粘土またはけい砂の精製残査と組成調整物を混合する工程である。
【００１６】
粘土またはけい砂の精製残査は、代表的なものとして、粘土またはけい砂を精製する過程で排出される産業廃棄物であるキラを挙げることができる。
【００１７】
粘土またはけい砂の精製残査は、上述のキラに限定されない。このほか、カオリン，ハロイサイト，セリサイトの精製残査等を挙げることができる。
【００１８】
粘土またはけい砂の精製残査は、ＳｉＯ２　を６０〜８５質量％、Ａｌ２　Ｏ３　を１０〜３０質量％含むことが好ましい。
【００１９】
組成調整物は、アルカリ金属、アルカリ土類金属、またはホウ素を成分として含み、石灰石、ドロマイト、マグネサイト、長石、さば、スポデューメン、またはホウ砂の天然原料、炭酸カルシウム、炭酸マグネシウム、炭酸カリウム、炭酸ナトリウム、炭酸リチウム、または酸化ホウ素の試薬の他、石炭灰、製鉄スラグ、焼却灰、または石材加工屑の廃棄物の、群から選ばれる単独または混合物を含むことが好ましい。組成調整物を混合することにより、粘土またはけい砂の精製残査の溶融温度を下げることができる。
【００２０】
組成調整物は、結晶化物に色や模様を付けるための遷移金属成分を含めることができる。遷移金属としては、ニッケル，コバルト，鉄，亜鉛，銅，マンガン等を採用することができる。
【００２１】
組成調整物は、８．６〜４９質量％の範囲内で混合することが好ましい。８．６質量％以上であれば、溶融が容易になるという利点がある。４９質量％以下であれば、ガラス化が容易になるという利点がある。
【００２２】
つぎは、上の工程で得られた混合物を溶融する工程である。
【００２３】
熱処理温度は、１５００℃以下であることが好ましい。熱処理温度が１５００℃以下であれば、溶融が容易になるという利点がある。
【００２４】
熱処理時間は、３０分〜２時間の範囲内にあることが好ましい。熱処理時間が３０分以上であれば、溶融体が均一になりやすいという利点がある。熱処理時間が２時間以下であれば、消費エネルギーが少なくてすむという利点がある。
【００２５】
つぎは、上の工程で得られた溶融物を冷却する工程である。
【００２６】
冷却としては、例えば溶融物を水中に投入して急冷する方法を採用することができる。溶融物を急冷することにより、熱ひずみを利用して溶融物をガラス粉末とすることができる。これにより、後の粉砕の工程を容易にすることができる。
【００２７】
冷却方法としては、溶融物の水中への投入のほか、炉内での自然放冷，炉外に取り出した自然放冷，乾燥空気による冷却等を採用することができる。
【００２８】
つぎは、上の工程で得られた冷却物を粉砕する工程である。ただし、この工程を省略してつぎの工程に進むことができる。
【００２９】
冷却物を粉砕する理由はつぎの通りである。冷却物の溶融により結晶化する領域は、冷却物の表面に集中する。そこで、冷却物を粉砕して表面を増加させることにより、冷却物全体の結晶化を促進させる。
【００３０】
つぎは、上の工程で得られた粉砕物に着色材、充填材、気孔形成材の粉末を混合する工程である。ただし、この工程を省略してつぎの工程に進むことができる。
【００３１】
着色材は顔料であり、その他に色ガラス粉末，石材粉末，陶磁器片等を採用することができる。
【００３２】
充填材は、高強度化，高硬度化，加飾性付与の目的に混合するものである。充填材としては、ジルコニア，アルミナ，ガラスビーズ，石材，陶磁器片等を採用することができる。
【００３３】
気孔形成材は、最終製品である結晶化物の中に気孔を形成することにより、結晶化物の軽量化を図ったり、断熱性を向上させるために混合するものである。気孔形成材としては、シラスバルーンなどの無機質の中空粒子，プラスティックなどの有機物でできた球状粒子等を採用することができる。
【００３４】
つぎは、上の工程で得られた粉体を集積またはプレス成形する工程である。
【００３５】
集積は、粉体を容器に充填することである。集積する理由は、結晶化物をボード状などの形につくるためである。
【００３６】
プレス成形は、粉体に圧力をかけて成形することである。プレス成形するのは、最終製品である結晶化物が緻密になるようにするためである。プレス成形の圧力は１０〜２００ＭＰａの範囲内にあることが好ましい。圧力が１０ＭＰａ以上であると、粉体の充填率を高め，熱処理後に変形の少ない結晶化物とすることができるという利点がある。圧力が２００ＭＰａ以下であると、成形時にはく離による割れが発生しにくく，成形が容易になるという利点がある。
【００３７】
最後は、上の工程で得られた集積体または成形体を熱処理して、結晶化物とする工程である。
【００３８】
熱処理温度は、１０００〜１２００℃の範囲内にあることが好ましい。熱処理温度が１０００℃以上であると、主結晶相であるワラストナイトが結晶化しやすいという利点がある。熱処理温度が１２００℃以下であると、一旦生成した結晶相がガラス化しにくいという利点がある。
【００３９】
熱処理時間は２〜２４０分の範囲内にあることが好ましい。熱処理時間が２分以上であると、十分な結晶化が起きるという利点がある。熱処理時間が２４０分以下であると、作製に要する時間を短縮でき，また，消費エネルギーが少なくなるという利点がある。
【００４０】
上述の製造方法では、原料を溶融した後に、これを粉砕し、この粉砕物を再度溶融することにより結晶化した。結晶化の方法はこの方法に限定されるわけではない。
このほか、つぎのような方法を採用することができる。原料を溶融した後、ゆっくり冷却する過程において結晶化する方法である。また、原料を溶融し冷却した後、ゆっくり加熱する過程において結晶化する方法である。
【００４１】
つぎに、上述の方法により製造された結晶化物について説明する。
【００４２】
結晶化物は、５〜３５質量％の組成調整物を含むことが好ましい。
結晶化物は美しい形態と光沢感のある外観から、装飾品としての用途が好ましい。
【００４３】
結晶化物は、４点曲げ強度、ビッカース硬さの機械的強度に優れている。
この結晶化物は、美しい光沢感と優れた機械的強度から、壁材、床材、屋根材等の建材としての用途が好ましい。
【００４４】
以上のことから、本実施の形態によれば、粘土またはけい砂の精製残査を原料とする結晶化物とすることにより、または、粘土またはけい砂の精製残査と組成調整物を混合し、これを溶融する工程、溶融物を冷却し、冷却物を粉砕する工程、粉砕物単独のもの、または粉砕物に着色材、充填材、気孔形成材を混合したものを、集積またはプレス成形する工程、集積体または成形体を熱処理して、結晶化物とする工程を含む、結晶化物の製造方法を採用することにより、光沢感があり優れた機械的性質を有する結晶化物を得ることができる。この結晶化物の建材や装飾品への用途を提供することができる。
【００４５】
なお、本発明は上述の実施の形態に限らず本発明の要旨を逸脱することなくその他種々の構成を採り得ることはもちろんである。
【００４６】
【実施例】
つぎに、本発明にかかる実施例について具体的に説明する。ただし、本発明はこれら実施例に限定されるものではないことはもちろんである。
【００４７】
本発明は、けい砂または粘土を精製する過程で発生する廃棄物であるキラを有効利用するための方策として、これに組成調整物を加えた混合物を用いて、建材や装飾品用途のための結晶化物を作製するものである。
【００４８】
本発明の結晶化物の主な原料であるキラについて説明する。
キラを構成する鉱物の大部分は石英で、その他に、カオリン鉱物、カリ長石と雲母が含まれている。蛍光Ｘ線法により求めたキラの化学組成（ｄｒｙ　ｂａｓｅ）例を表１に示す。
【００４９】
【表１】
2004107183.tif 000002
【００５０】
粘土を精製した最終過程で発生するキラは含水率が高いため、セメントを少量混合して回収する方法がとられている。そこで、このようにして発生したキラについても検討した。これをキラＥとするが、化学組成はキラＤとほとんど変わらず、ＣａＯが１質量％多くなった程度の違いである。
【００５１】
つぎに、ガラスの作製について説明する。
組成調整物として、炭酸カルシウム（ＣａＣＯ３　、試薬特級　和光純薬工業株式会社製）を用いた。キラを６２．７質量％、炭酸カルシウムを３７．３質量％となるように秤量し、ボールミルを用いて２４時間湿式混合した。これを１１０℃で乾燥させた後、９００℃で１時間仮焼した。この仮焼試料１０ｇをムライトまたは白金るつぼに入れ、１０℃／分の速度で加熱し、１３００〜１５００℃の所定の温度で２時間保持した後、１３００℃まで１０℃／分で降温した上で、るつぼを水中に投下して急速に冷却した。
【００５２】
上記方法で作製した試料の外観を表２に示す。キラＡ以外は１３５０℃以上の温度で溶融し、ガラス化できることが分かる。
【００５３】
【表２】
2004107183.tif 000003
【００５４】
つぎに、ガラスを熱処理して得られた結晶化物のキャラクタリゼーションについて説明する。試料中の結晶相について調べるため、粉末Ｘ線回折法（ＸＲＤ）を用いた。ＸＲＤ測定に使用した装置は、島津製作所株式会社製ＸＲＤ−６１００であり、測定条件は以下に示した。
ターゲット　　　　　　Ｃｕ（ｍｏｎｏｃｈｒｏｍａｔｅｄ　ｗｉｔｈｇｒａｐｈｉｔｅ）
スリット　　　　　　　１°−１°−０．３０ｍｍ
管電圧　　　　　　　　４０ｋＶ
管電流　　　　　　　　３０ｍＡ
測定範囲　　　　　　　２θ＝５〜７０°
ステップ幅　　　　　　０．０２°
時定数　　　　　　　　０．５ｓｅｃ
【００５５】
ガラス固化体を熱処理して作製したバルク状の結晶化物について説明する。上記の方法でキラＢ、Ｃ、Ｄ、Ｅを溶融し、その後、各試料を水中に投下しないで、炉外に取り出して急速冷却し、ガラス固化体を作製した。これを１０℃／分の速度で１１５０℃まで加熱し、ただちに炉外に取り出して放冷した。
【００５６】
いずれの試料もこの熱処理により結晶化し、ガラス試料での透明で薄い緑色から白色不透明に変化した。これらの結晶化物中の構成相をＸＲＤにより調べたところ、ワラストナイト（β−ＣａＳｉＯ３　）とアノーサイト（ＣａＡｌ２　Ｓｉ２　Ｏ８　）が生成していた。キラ中のＡｌ２　Ｏ３　成分が多いものほどアノーサイトの割合が増え、ワラストナイトの割合が減少する傾向を示した。
【００５７】
［実施例１］
ガラスを粉砕して得たガラス粉末を圧力成形した成形体から作製した結晶化物について説明する。上記の方法でキラＣを１４００℃で溶融後、白金るつぼごと水中に投下し急速冷却して、ガラスを得た。これを乳鉢で解砕して、１００メッシュアンダーの分をガラス粉末とした。このガラス粉末約１ｇを直径１０ｍｍの金型に入れ、９８ＭＰａの圧力で一軸プレス成形した。この成形体を所定の温度にセットされた電気炉中に入れて、所定の時間熱処理した後、炉から取り出して冷却した。
結晶化物中のＣａＯの含有量は、２５質量％である。
【００５８】
各熱処理試料に対してＸＲＤで生成結晶相について調べた結果を表３に示す。９５０℃以上の広い温度、時間の範囲にわたってワラストナイトが結晶化することが分かる。一方、熱処理温度を１１５０℃以上にすると、ワラストナイトは徐々にシュードワラストナイトに相転移する。また、熱処理時間を長くするとアノーサイトが結晶化することも分かる。
【００５９】
【表３】
2004107183.tif 000004
【００６０】
ここで得られた結晶化物は、白色で非常になめらかな表面をしており、きれいな光沢感がある。また、熱処理温度を高くするか熱処理時間を長くすると、残留するガラスの粘性流動により、試料形状は半球状に変形する。表３のうち太線で囲まれた範囲の条件で作製した結晶化物は、美しい形態と光沢感のある外観から、装飾品としての用途に好ましいものであった。
【００６１】
熱処理温度は、１０００〜１２００℃の範囲内にあることが好ましい。熱処理時間は２〜２４０分の範囲内にあることが好ましい。
【００６２】
［実施例２］
機械的性質を測定するために、実施例１と同様の条件でガラス粉末を作製した。これを粉砕、整粒して４８メッシュ以下の粒径のガラス粉末とし。金型成形して成形体を作製した。これを熱処理温度１０００℃、熱処理時間２、４時間処理してそれぞれの結晶化物を作製した。
【００６３】
実施例２で作製した結晶化物の機械的性質について説明する。
４点曲げ強度の測定に使用した装置は、島津製作所株式会社製万能試験機ＡＵＴＯＧＲＡＰＨ　ＤＣＳ−ＲＩＯＴＳであり、測定条件はＪＩＳ規格Ｒ１６０１（ファインセラミックスの曲げ強さ試験方法）に準拠して行った。なお、測定には熱処理して作製した結晶化物試料の表面を研磨することなくそのまま用いた。
試料サイズ　　　　　　　　　４０ｍｍ×５ｍｍ×４ｍｍ
上部スパン距離　　　　　　　１０ｍｍ
下部スパン距離　　　　　　　３０ｍｍ
クロスヘッド速度　　　　　　０．５ｍｍ／分
【００６４】
つぎに、試料のビッカース硬さの測定法について説明する。
ビッカース硬さの測定に使用した装置は、松沢精機株式会社製ＭＨＴ２であり、測定条件はＪＩＳ規格Ｒ１６１０（ファインセラミックスのビッカース硬さ試験方法）に準拠して行った。
試験荷重　　　　　　　　９．８Ｎ
負荷時間　　　　　　　　１５秒
【００６５】
実施例２により調製した各試料の４点曲げ強度とビッカース硬さは表４の通りとなった。
【００６６】
【表４】
2004107183.tif 000005
【００６７】
４点曲げ強度は、８０．０〜８６．２ＭＰａの範囲にあった。市販の建材が５２ＭＰａ、大理石が１７ＭＰａ、花崗岩が１５ＭＰａであるのに対して、本発明の結晶化物は高い値を示している。この結晶化物は建材への用途を提供することができる。
【００６８】
本発明の、粘土またはけい砂の精製残査を主な原料とする結晶化物は、上述の実施例１〜２で作製したものに限定されるものではないことはもちろんである。
【００６９】
【発明の効果】
本発明は、以下に記載されるような効果を奏する。
粘土またはけい砂の精製残査を原料とする結晶化物とすることにより、または、粘土またはけい砂の精製残査と組成調整物を混合し、これを溶融する工程、溶融物を冷却し、冷却物を粉砕する工程、粉砕物単独のもの、または粉砕物に着色材、充填材、気孔形成材を混合したものを、集積またはプレス成形する工程、集積体または成形体を熱処理して、結晶化物とする工程を含む、結晶化物の製造方法を採用することにより、光沢感があり優れた機械的性質を有する結晶化物を得ることができる。